(57)【要約】【課題】優れた電磁波のシールド効果を有するとともに、透光性、電気特性に優れ、かつ簡便に製造することができる透光性の電磁波シールドの製造方法とそれにより得られる電磁波シールドを提供する。【解決手段】インクジェット記録方式により、導電性微粒子を含有するインクを用いて、支持体上に導電性メッシュ層を形成する電磁波シールドの製造方法において、二種以上のインクを用い、第一のインクＡを該支持体上に吐出した後、該インクＡの一部に第二のインクＢが重なるように吐出し、支持体上で該インクＡとインクＢとを接触して該導電性メッシュ層を形成することを特徴とする電磁波シールドの製造方法。【選択図】なし【特許請求の範囲】
【請求項１】
インクジェット記録方式により、導電性微粒子を含有するインクを用いて、支持体上に導電性メッシュ層を形成する電磁波シールドの製造方法において、二種以上のインクを用い、第一のインクＡを該支持体上に吐出した後、該インクＡの一部に第二のインクＢが重なるように吐出し、支持体上で該インクＡとインクＢとを接触して該導電性メッシュ層を形成することを特徴とする電磁波シールドの製造方法。
【請求項２】
前記第一のインクＡが増粘剤を含有し、前記第二のインクＢが該増粘剤をゲル化する添加剤を含有することを特徴とする請求項１に記載の電磁波シールドの製造方法。
【請求項３】
前記第一のインクＡがカチオン性界面活性剤または多価金属塩を含有し、前記第二のインクＢがアニオン性界面活性剤を含有することを特徴とする請求項１に記載の電磁波シールドの製造方法。
【請求項４】
前記第一のインクＡがアルカリ可溶性樹脂を含有し、前記第二のインクＢが、インク液のｐＨが３以上、５以下、または金属塩を含有することを特徴とする請求項１に記載の電磁波シールドの製造方法。
【請求項５】
前記第一のインクＡがエポキシ基含有化合物を含有し、前記第二のインクＢがアミン化合物を含有することを特徴とする請求項１に記載の電磁波シールドの製造方法。
【請求項６】
前記第一のインクＡが紫外線硬化性組成物または熱硬化性組成物を含有し、前記第二のインクＢが光重合開始剤を含有することを特徴とする請求項１に記載の電磁波シールドの製造方法。
【請求項７】
前記導電性微粒子が、銀ナノ粒子であることを特徴とする請求項１〜６のいずれか１項に記載の電磁波シールドの製造方法。
【請求項８】
前記導電性メッシュ層にメッキ処理を施すことを特徴とする請求項１〜７のいずれか１項に記載の電磁波シールドの製造方法。
【請求項９】
請求項１〜８のいずれか１項に記載の電磁波シールドの製造方法により製造されたことを特徴とする電磁波シールド。
【発明の詳細な説明】
【技術分野】
【０００１】
本発明は、ＰＤＰ（プラズマ・ディスプレイ・パネル）、ＣＲＴ（ブラウン管）等の電子機器の表示部から照射される電磁波を効果的に遮蔽し得る透光性電磁波シールドとその製造方法に関するものである。
【背景技術】
【０００２】
近年、電気機器から放射される電磁波が人体に与える影響について種々の報告がなされており、それに伴って、ＣＲＴ等の表示画面から放射される電磁波を遮蔽する技術について関心が高まっている。従来、表示画面から放射される電磁波を遮蔽するには、透明フィルム等の透明基材表面に銅箔等の金属からなるパターンを形成した電磁波シールド部材が用いられている。この電磁波シールド部材には、電磁波のシールド（遮蔽）効果が高い事のほかに、透光性（透視性）や視認性に優れ、視野角が広いことが要求されており、とりわけ次世代の画像表示装置として注目されているＰＤＰ用の電磁波シールド部材には、ＰＤＰの表示画面から放射される電磁波がＣＲＴ等よりも強いことからより一層優れた電磁波シールド特性が求められている。
【０００３】
電磁波のシールド効果の規格としては、スウェーデンのＭＰＲＩＩ規格が世界でも最も厳しい規格として知られており、実質上の標準となりつつある。この規格を満たすには、周波数が１〜１０００ＭＨｚの極めて広い領域において電磁波を十分にカットすることが求められている。
【０００４】
電磁波シールド効果、透光性、視認性、視野角等の各特性を十分に満たす電磁波シールド部材の製造方法として、特開平１０−１６３６７３号公報や特開平５−１６２８１号公報に、無電解メッキによって透明基材の表面に銅箔層を形成し、フォトリソ法にてレジストパターンを形成した後、エッチングによって銅箔層をパターン化する方法が開示されている。このようにエッチングプロセスによってパターンを形成すれば、非常に微細なパターンを高い精度で形成することができる。しかしながら、メッキにより形成された銅薄層の大部分をエッチングによって除去することになるため、銅材料の無駄が多く、廃液処理に費用がかかるなど、電磁波シールド部材の製造コストが高くなるという問題がある。
【０００５】
特に、ＰＤＰは主として大型画面への展開が図られているため、電磁波シールド部材も大型化が求められているが、この場合、フォトリソ法におけるレジストパターン形成用の露光装置や、エッチング処理の装置等を大型化する必要があり、設備投資の面でもコストがかかるのが現状である。
【０００６】
一方、特公平２−４８１５９号公報には、金属粉末と樹脂とを含む導電性ペーストからなる電磁波シールドパターンを、パターン印刷によって透明基材上に形成した電磁波シールド部材が開示されているが、一般に十分な電磁波シールド効果と透光性とを両立することができず、実用化に至っていないのが現状である。例えば、良好な透光性を得るには、パターンの線幅を極めて小さくしてその間隔を大きくする必要があるものの、前記の印刷法では印刷寸法や印刷位置に±２０μｍ程度のばらつきが生じる。また、線幅５０μｍ以下のパターンを印刷すると、パターン線幅のばらつきや断線が生じてしまい、電磁波シールド効果や視認性が低下してしまう。
【０００７】
また、シート基材上にアルミニウム粉末、銀粉末などの導電性粉末を含む導電性ペーストを印刷して導電回路を作成する方法があるが、印刷機を用いて印刷するため、製版が必要であり、大量生産という観点では適性を備えてはいるが、オンデマンドで少量、多品種の注文に応じることが困難である上、導電性ペースト中の導電性粉末同士の接触により導電性が付与されるため、導電性粒子間の接触不足により導電性が不十分となる場合があるという問題があった。
【０００８】
上記課題に対し、フォトリソや印刷法に代わる導電性パターンの形成方法として、機能性材料を含む液体をインクジェット法により基材に直接パターニングする方法が検討されており、例えば、導電性微粒子を分散させた液体（以下、単にインクともいう）をインクジェット記録方式により基板にメッシュ状に形成する方法が開示されている（例えば、特許文献１参照）が、インクジェットヘッドより吐出されたインク液滴が基板上で重なり濡れ拡がる結果、メッシュパターンの線幅が拡大したり、あるいはインク液滴が重ならずメッシュパターンが断線したりする等、電磁波シールド効果、透過率、画面の視認性が低下する問題がある。
【０００９】
これに対し、インク吐出を２段階に分け、所定の配置ピッチでパターンを形成する方法が開示されている（例えば、特許文献２参照）が、インク液滴の拡がり抑制は十分ではなく、また分散媒除去のための乾燥や、基板の表面処理が必要であり、製造コストが高い。
【００１０】
以上のようなインクジェット方式を用いた導電性パターンの形成方法においては、ラインをつなげるため、重ね打ちが必要となる。しかしながら、インクの単なる重ね打ちでは、液滴が重なることで、液滴径が大きくなり、結果、メッシュの線幅の拡大やにじみ等が発生する。これは、基板の透明性低下や画像の鮮鋭性低下を引き起こす。上記課題を改良する方法として、第一パターンの作成で液滴を間隔をあけて出射し、第二パターンの作成で、第一パターンの間に出射し、パターンを一体化させる方法が開示されている（例えば、特許文献３参照）。しかし、この方法では、第一パターンを作成後、乾燥する必要があり、生産性が低い。また、第一パターンの液滴形状が均一になりにくい。これを補うため、インクを速乾性、あるいは高粘度化し液滴形状を安定化する方法もあるが、インクの保存安定性、インクの出射性が著しく低下する。
【００１１】
また、支持体上にインク受容層を塗布等により設置し、インクを吸収、不溶化する方法が開示されている（例えば、特許文献４参照）が、固液反応であるためインクの不溶化反応が遅く、結果メッシュの細線化が不十分である。また、支持体へのインク受容層設置といった工程が増えることになり、生産性が低下するという問題を抱えており、優れた電磁波シールド効果を有するとともに、透光性、視認性、視野角に優れ、かつ製造コストの低い透光性の電磁波シールドの製造方法の開発が望まれている。
【特許文献１】特開２００３−３１８５９３号公報
【特許文献２】特開２００５−１７５４６８号公報
【特許文献３】特許第３５７８１６２号公報
【特許文献４】特開２００５−１９５３５号公報
【発明の開示】
【発明が解決しようとする課題】
【００１２】
本発明は、上記課題に鑑みなされたものであり、その目的は、優れた電磁波のシールド効果を有するとともに、透光性、電気特性に優れ、かつ簡便に製造することができる透光性の電磁波シールドの製造方法とそれにより得られる電磁波シールドを提供することにある。
【課題を解決するための手段】
【００１３】
本発明の上記目的は、以下の構成により達成される。
【００１４】
１．インクジェット記録方式により、導電性微粒子を含有するインクを用いて、支持体上に導電性メッシュ層を形成する電磁波シールドの製造方法において、二種以上のインクを用い、第一のインクＡを該支持体上に吐出した後、該インクＡの一部に第二のインクＢが重なるように吐出し、支持体上で該インクＡとインクＢとを接触して該導電性メッシュ層を形成することを特徴とする電磁波シールドの製造方法。
【００１５】
２．前記第一のインクＡが増粘剤を含有し、前記第二のインクＢが該増粘剤をゲル化する添加剤を含有することを特徴とする前記１に記載の電磁波シールドの製造方法。
【００１６】
３．前記第一のインクＡがカチオン性界面活性剤または多価金属塩を含有し、前記第二のインクＢがアニオン性界面活性剤を含有することを特徴とする前記１に記載の電磁波シールドの製造方法。
【００１７】
４．前記第一のインクＡがアルカリ可溶性樹脂を含有し、前記第二のインクＢが、インク液のｐＨが３以上、５以下、または金属塩を含有することを特徴とする前記１に記載の電磁波シールドの製造方法。
【００１８】
５．前記第一のインクＡがエポキシ基含有化合物を含有し、前記第二のインクＢがアミン化合物を含有することを特徴とする前記１に記載の電磁波シールドの製造方法。
【００１９】
６．前記第一のインクＡが紫外線硬化性組成物または熱硬化性組成物を含有し、前記第二のインクＢが光重合開始剤を含有することを特徴とする前記１に記載の電磁波シールドの製造方法。
【００２０】
７．前記導電性微粒子が、銀ナノ粒子であることを特徴とする前記１〜６のいずれか１項に記載の電磁波シールドの製造方法。
【００２１】
８．前記導電性メッシュ層にメッキ処理を施すことを特徴とする前記１〜７のいずれか１項に記載の電磁波シールドの製造方法。
【００２２】
９．前記１〜８のいずれか１項に記載の電磁波シールドの製造方法により製造されたことを特徴とする電磁波シールド。
【発明の効果】
【００２３】
本発明により、優れた電磁波のシールド効果を有するとともに、透光性、電気特性に優れ、かつ簡便に製造することができる透光性の電磁波シールドの製造方法とそれにより得られる電磁波シールドを提供することができた。
【発明を実施するための最良の形態】
【００２４】
以下、本発明を実施するための最良の形態について詳細に説明する。
【００２５】
本発明者は、上記課題に鑑み鋭意検討を行った結果、インクジェット記録方式により、導電性微粒子を含有するインクを用いて、支持体上に導電性メッシュ層を形成する電磁波シールドの製造方法において、二種以上のインクを用い、第一のインクＡを該支持体上に吐出した後、該インクＡの一部に第二のインクＢが重なるように吐出し、支持体上で該インクＡとインクＢとを接触して該導電性メッシュ層を形成することを特徴とする電磁波シールドの製造方法により、優れた電磁波のシールド効果を有するとともに、透光性、電気特性に優れ、かつ簡便に製造することができる透光性の電磁波シールドの製造方法を実現できることを見出し、本発明に至った次第である。
【００２６】
本発明の電磁波シールドの製造方法は、支持体の表面処理や、インク受容層を設けることなく、メッシュラインを細線化することができる。すなわち、複数種のインクを用い、それらの相互作用（硬化反応、凝集作用等）により、出射後のインク液滴を迅速に固定化することで、メッシュラインの細線化、エッジ形状の鮮鋭化、導電性微粒子の架橋密度の向上、生産性向上を達成することができ、更に、これによって、シールド基材の透明度向上、シールド効果の向上、画像の鮮鋭性向上を同時に得ることができた。
【００２７】
以下、本発明の詳細について説明する。
【００２８】
《インクジェット記録方式》
本発明の電磁波シールドの製造方法においては、二種以上のインクを用いて、インクジェット記録装置を用いたインクジェット記録方式を適用して、支持体上に導電性メッシュラインを形成することを特徴とする。更には、線幅が２０μｍ以下の細線パターンを高精度に形成できる観点から、インクジェット記録装置による二種以上のインクの吐出方法が、圧力印加手段と電界印加手段とを用いた方法であることが好ましい。
【００２９】
以下、本発明に好ましく適用できる圧力印加手段と電界印加手段とを用いたインクジェット記録方法について説明する。
【００３０】
一般に、電磁波遮断機能等で要求されている微細な線幅のパターンを高精細に描画するには、インクジェット記録装置から射出するインク液滴を、より微細化する必要がある。しかしながら、電気−機械変換方式（例えば、シングルキャビティー型、ダブルキャビティー型、ベンダー型、ピストン型、シェアーモード型、シェアードウォール型等）や電気−熱変換方式（例えば、サーマルインクジェット型、バブルジェット（登録商標）型等）のみの出力手段を用いて、極微小インク液滴を吐出した場合、ノズルから吐出したインク液滴に付与される運動エネルギーは、インク液滴の半径の３乗に比例して小さくなるため、微小液滴は空気抵抗に耐えるほどの十分な運動エネルギーを確保できず、空気対流などによる擾乱を受け、正確な着弾が困難となる。さらに、インク液滴が微細になるほど、表面張力の効果が増すために、液滴の蒸気圧が高くなり蒸発量が激しくなる。このため微細液滴は、飛翔中の著しい質量の消失を招き、着弾時に液滴の形態を保つことすら難しいという問題があった。このように着弾位置の高精度化は、インク液滴の微細化と相反する課題であり、これら２つを同時に実現することに対し、障害を抱えていた。
【００３１】
本発明においては、上記課題を解決する方法として、圧力印加手段と電界印加手段とを用いた射出方法を適用することが好ましい。
【００３２】
この射出方法は、０．１〜１００μｍの内径の吐出口を有するノズルを用い、導電性インクに任意波形の電圧を印加して、この導電性インクを帯電させることにより、そのインク液滴を吐出口から、樹脂層を有するインク受容基材に吐出する方法である。
【００３３】
すなわち、この射出方法は、ノズルの吐出口の内径が０．１〜１００μｍであり、電界強度分布が狭くなっているため、ノズル内に供給された導電性インクに任意波形の電圧を印加することにより電界を集中させることができる。その結果、形成されるインク液滴を微小で、かつ形状の安定化したものとすることができる。従って、従来よりも微細な、例えば、１ｐｌ（ピコリットル）未満の複数のインク液滴からなるインク液滴パターンを樹脂層表面に形成することができる。また、電界強度分布が狭くなっているため、ノズル内の導電性インクに印加する総印加電圧を低減することができる。また、インク液滴は、ノズルから吐出された直後、電界と電荷の間に働く静電力により加速されるが、ノズルから離れると電界は急激に低下するので、その後は、空気抵抗により減速する。しかしながら、微小液滴でかつ電界が集中したインク液滴は、樹脂層に近づくにつれ、鏡像力により加速される。この空気抵抗による減速と鏡像力による加速とのバランスをとることにより、微小液滴を安定に飛翔させ、着弾精度を向上させることが可能となる。
【００３４】
本発明の電磁波シールドの製造方法においては、インクジェットヘッドからの２種以上のインクを支持体に付与する順序としては、インクの表面張力の高いもの（第一のインク）から先に吐出した後、表面張力の低いインク（第二のインク）を付与することにより、先に吐出した第一インクの液滴に一部が重なるように吐出し、両インクが支持体上で混合される。インク１液滴のドット径を基準として１とした場合、第一インクの吐出間隔は０．２〜２．０となるように吐出され、第二インクはドットの重なりが０．１〜０．６となるように吐出される。ドット重なりが、０．１以下では両インクの混合度が低く、発明の効果が低下する。また、ドット重なりが０．６以上では、メッシュライン巾の拡大や生産性の低下を引き起こす。
【００３５】
インクの吐出パターンは、第一のインクを所定の間隔をあけ連続的にラインを作成した後、同ライン上に第二のインクを吐出するパターンと、両インクを交互に吐出しライン作成するパターンに大別できるが、第一のインクの液滴が乾燥し、第二のインクとの混合性が低下、あるいは第一のインクの液滴が拡大しない程度の時間内であれば、インクの吐出パターンは、先に挙げたいずれのパターンでもよく、またその中間的なパターンでもよい。
【００３６】
インクの粘度については、粘度の高いインク、低いインクのいずれが先でもよいが、粘度が高いインクを第一のインクとして先に吐出するほうが、メッシュラインが細線化される点好ましい。
【００３７】
本発明に係るインクジェット記録方式では、２種以上のインクが支持体上で接触、混合されることで良好なメッシュラインが形成される。本発明に係る２種以上のインクが支持体上で混合されると、両インクの会合により、インク成分のゲル化、分散破壊による凝集、あるいは化学反応による増粘、ポリマー化を引き起こし、インク液滴を支持体上に固定化する方法が好ましい。本発明で規定する方法により、メッシュラインの細線化、エッジ形状の鮮鋭化、導電性微粒子の架橋密度の向上、生産性向上を達成でき、さらに、シールド基材の透明度、電磁波シールド効果、画像の鮮鋭性が向上する。
【００３８】
また、上述のインクジェット記録方式でメッシュパターンを形成した後、電磁波シールド効果、ディスプレイの視認性の向上の目的で、メッキ処理を施すことが好ましく、そのため、インクにメッキ用触媒を含むことが好ましい。メッキ処理は、湿式メッキ処理が好ましく、湿式メッキ処理は無電解メッキでも電解メッキでもよく、要求される電磁波シールドの導電性に応じて、適宜選択される。また、両者を併用してもよい。
【００３９】
《インク構成》
本発明の電磁波シールドの製造方法においては、二種以上のインクを用い、第一のインクＡを支持体上に吐出した後、該インクＡの一部に第二のインクＢが重なるように吐出し、支持体上で該インクＡとインクＢとを接触して該導電性メッシュ層を形成することを特徴とする。
【００４０】
本発明に係る各インクの表面張力は、２０ｍＮ／ｍ以上、７０ｍＮ／ｍ以下の範囲に入ることが好ましい。インクジェット記録方式にてインク滴滴を吐出する際、表面張力が２０ｍＮ／ｍ未満であると、インクのノズル面に対する濡れ性が増大するため、飛行曲がりが生じ易くなり、７０ｍＮ／ｍを超えるとノズル先端でのメニスカスの形状が安定しないため、吐出量、吐出タイミングの制御が困難になるためである。
【００４１】
また、本発明に係る二種以上のインクの表面張力の差は、３ｍＮ／ｍ以上、１５ｍＮ／ｍ以下が好ましく、５ｍＮ／ｍ以上、１２ｍＮ／ｍ以下がさらに好ましい。表面張力の差が３ｍＮ／ｍ未満であると、第一のインクＡの液滴に対し、第二のインクＢの液滴の濡れ拡がりが小さく、両インクの混合が速やかに進行しない。また、１５ｍＮ／ｍを超えると、第二のインクＢのみが濡れ拡がり、両インクの混合は進行するが、メッシュラインの形状が凸凹となり、画面の視認性が低下する。
【００４２】
本発明に係る各インクのインクの粘度は、１ｍＰａ・ｓ以上、５０ｍＰａ・ｓ以下であることが好ましい。インクジェット法にて吐出する際、粘度が１ｍＰａ・ｓ未満の場合には、ノズル周辺部がインクの流出により汚染されやすく、また、粘度が５０ｍＰａ・ｓを超える場合は、ノズル孔での目詰まり頻度が高くなり、円滑な液滴の吐出が困難となるためである。
【００４３】
本発明に係るインクは、導電性微粒子を少なくとも含有するが、この導電性微粒子は、第一のインクＡ、第二のインクＢの双方に含有させることが好ましい。また、本発明に係る第一のインクＡ、第二のインクＢには、その他に、界面活性剤、分散剤、増粘剤、凝集剤、反応性モノマー、紫外線硬化性組成物、黒色顔料、メッキ用触媒を適宜含有することができる。
【００４４】
本発明においては、更には、下記に示す１〜５の構成からなる２種のインクを用いた方法により、導電性メッシュ層を形成することが好ましい。
【００４５】
（１：増粘剤を含有するインクＡと増粘剤のゲル化剤を含有するインクＢ用いた方法）
本発明の電磁波シールドの製造方法においては、第一のインクＡが増粘剤を含有し、第二のインクＢが該増粘剤をゲル化する添加剤を含有する構成とすることが好ましい。
【００４６】
１項に記載の方法では、第一のインクに、インク液の粘度を高めるための増粘剤を添加し、第二のインクに、該増粘剤と化学的あるいは物理的に作用し、二つのインク液滴が会合した際に増粘作用や凝集作用を呈するゲル化する添加剤を加える方法である。
【００４７】
本発明において、増粘剤として適用可能な化合物としては、インク液の粘度増加作用を呈するものであれば特に制限はないが、水溶性及び油溶性樹脂、多糖類、あるいは分散剤等が好ましい。
【００４８】
多糖類としては、例えば、デキストリン、ゼラチン、セルロース、アルギン酸、ペクチン、キサンタンガム、グアーガム等が挙げられる。
【００４９】
また、樹脂としては、例えば、ポリビニルアルコール、ポリビニルピロリドン、ポリウレタン、メラミン、ポリエステル、ポリアミン、ポリエチレンイミン、ポリエイレングリコール、ポリアニリン、ブロックドイソシアネート、ポリアクリレート、ポリアクリルアミド、ポリエーテル等が挙げられる。
【００５０】
また、分散剤としては、ポリエチレンイミン、ポリアクリル酸、ポリメタクリル酸、アクリル酸アルキルエステル−アクリル酸共重合体、ポリリン酸、ポリビニルセルロースなどが挙げられ、例えば、ソルスパース１３９４０、ソルスパース２４０００ＳＣ、ソルスパース２８０００、ソルスパース３２０００（以上、アビシア社製品）、フローレンＤＯＰＡ−１５Ｂ、フローレンＤＯＰＡ−１７（以上、共栄社化学社製品）、アジスパーＰＢ８１４、アジスパーＰＢ７１１（以上、味の素ファインテクノ社製品）などが挙げられる。
【００５１】
ゲル化する化合物としては、上記増粘剤に対しゲル化あるいは凝集作用を備えた化合物であり、特に好ましくは、導電性微粒子の分散状態を破壊し、凝集させることによりゲル化させる凝集剤を用いることが好ましい。
【００５２】
本発明に適用可能な凝集剤としては、金属塩、アンモニウム塩の他に、正または負に帯電した高分子が挙げられる。凝集剤は、先にあげた分散剤や増粘剤と混合されることで凝集を引き起こすものであるが、互いに異なる符合に帯電した凝集剤は、互いに凝集剤として作用することができる。
【００５３】
金属塩としては、例えば、アルカリ金属、アルカリ土類金属やアルミニウム、亜鉛、鉄等の塩酸塩、硫酸塩、硝酸塩、カルボン酸塩、スルホン酸塩等が挙げられ、特に多価金属塩が好ましい。また、正に帯電した高分子としては、例えば、アミン又はアンモニウム塩のオリゴマー、ポリマー等が挙げられる。負に帯電した高分子としては、カルボキシル基、スルホン基等を有するオリゴマー、ポリマーが挙げられ、例えば先に挙げたポリアクリル酸、ポリメタクリル酸、ポリビニルスルホン酸、これらの共重合物、及びアルギン酸、カラギーナン、カルボキシメチルセルロース等が挙げられる。
【００５４】
（２：カチオン性界面活性剤または多価金属塩を含有するインクＡとアニオン性界面活性剤を含有するインクＢを用いた方法）
本発明の電磁波シールドの製造方法においては、第一のインクＡがカチオン性界面活性剤または多価金属塩を含有し、第二のインクＢがアニオン性界面活性剤を含有する構成とすることが好ましい。
【００５５】
２項に記載の構成では、第一のインクＡでは、導電性微粒子とカチオン性界面活性剤または多価金属塩とを共存させて、安定した分散状態を維持し、この第一のインクＡに、アニオン性界面活性剤を含有する第二のインクＢを会合させることにより、界面活性剤の電荷の相殺による凝集、あるいは多価金属塩による分散状態の破壊による凝集を起こさせ、インク液滴の広がりを防止する方法である。
【００５６】
第一のインクＡに適用可能なカチオン性界面活性剤としてはアルキルアミン塩類、第四級アンモニウム塩類等が挙げられ、例えば、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイド等が挙げられる。
【００５７】
また、第一のインクＡに適用可能な多価金属塩としては、水溶性多価金属塩であることが好ましく、例えば、アルミニウム、カルシウム、マグネシウム、亜鉛、鉄、ストロンチウム、バリウム、ニッケル、銅、スカンジウム、ガリウム、インジウム、チタン、ジルコニウム、スズ、鉛などの金属塩、硫酸塩、硝酸塩、ギ酸塩、コハク酸塩、マロン酸塩、クロロ酢酸塩、ｐ−トルエンスルホン酸塩といった塩として添加される。また、水溶性の多価金属イオンの塩として、ポリ塩化アルミニウムのような水溶性無機ポリマーを使用してもよい。水溶性は少なくとも０．１質量％を示すものが好ましく、より好ましくは１質量％を示すものである。中でも、アルミニウム、カルシウム、アルミニウム、マグネシウム、亜鉛からなる水溶性塩はその金属イオンが無色なため好ましい。特に好ましいのは、塩化アルミニウム、硫酸アルミニウム、硝酸アルミニウム、酢酸アルミニウム、塩化カルシウム、硫酸カルシウム、硝酸カルシウム、酢酸カルシウム、塩化マグネシウム、硫酸マグネシウム、硝酸マグネシウム、酢酸マグネシウム、塩化亜鉛、硫酸亜鉛、硝酸亜鉛、酢酸亜鉛である。
【００５８】
また、第二のインクＢに適用可能なアニオン性界面活性剤としては、例えば、アルキルスルホン酸アンモニウム塩、アルキルスルホン酸カリウム塩、アルキルスルホン酸ナトリウム塩等のアルキルスルホン酸塩類；アルキルカルボン酸アンモニウム塩、アルキルカルボン酸ナトリウム塩等のアルキルカルボン酸塩類；アルキルベンゼンスルホン酸類、アルキルナフタレンスルホン酸塩類、アルキルジアリルスルホン酸塩類、アルキル燐酸エステル類等が挙げられる。
【００５９】
（３：アルカリ可溶性樹脂を含有するインクＡとｐＨが３以上、５以下、または金属塩を含有するインクＢを用いた方法）
本発明の電磁波シールドの製造方法においては、第一のインクＡがアルカリ可溶性樹脂を含有し、第二のインクＢが、インク液のｐＨが３以上、５以下、または金属塩を含有する構成とすることが好ましい。
【００６０】
３項に記載の方法では、第一のインクＡにアルカリ可溶性樹脂を可溶化した状態で存在させ、ｐＨが３以上、５以下、または金属塩を含有する第二のインクＢを付与することにより、アルカリ可溶性樹脂を凝集させることにより、インク液滴の広がりを防止する方法である。
【００６１】
第一のインクＡに適用可能なアルカリ可溶性樹脂としては、親水性化合物と疎水性化合物との共重合体であるアルカリ可溶性共重合樹脂を使用することができる。アルカリ可溶性共重合樹脂のモノマー化合物である親水性化合物としては、例えば、アクリル基、メタクリル基、ビニル基、エーテル基、マレイン酸基、無水マレイン酸基などを含む化合物に、スルホン基、カルボキシル基、水酸基、アミド基、アミノ基、エーテル基、ピロリドン基などの親水基が置換した化合物が用いられる。疎水性化合物としては、例えば、スチレン、アクリル酸エステル、イソブチレンなどが用いられる。アルカリ可溶性共重合樹脂の具体例としては、例えば、スチレン−アクリル酸樹脂、スチレン−アクリル酸−アクリル酸エステル樹脂、スチレン−マレイン酸樹脂、スチレン−マレイン酸ハーフエステル樹脂、イソブチレン−無水マレイン酸樹脂、ロジン変性マレイン酸樹脂、そのほか、水溶性アルキド、水溶性ポリエステル、水溶性ポリアミドなどが挙げられる。
【００６２】
本発明で使用されるアルカリ可溶性樹脂の重量平均分子量は、３０００以上、２００００以下であることが好ましい。インクに添加するアルカリ可溶性樹脂の分子量が２００００を越える場合には、ヘッドにおける目詰まりの発生頻度が急激に増加し、また、射出時のサテライト発生や吐出液滴量のばらつき等の射出不安定性が増大する。本発明でいう重量平均分子量は、例えば、ＧＰＣ（ゲル・パーミテーション・クロマトグラフィー）法を用いて測定することができる。
【００６３】
本発明におけるアルカリ可溶性樹脂の添加量は、インクの全質量に対して０．１質量％以上、１０質量％以下であり、１質量％以上、５％質量％以下であることが特に好ましい。
【００６４】
また、第二のインクＢに適用可能な金属塩としては、アルカリ金属、アルカリ土類金属やアルミニウム、亜鉛、鉄等の塩酸塩、硫酸塩、硝酸塩、カルボン酸塩、スルホン酸塩等が挙げられ、特に、上記２項に記載の第二のインクＢで用いる多価金属塩と同様のものが好ましい。
【００６５】
（４：エポキシ基含有化合物を含有するインクＡと、アミン化合物を含有するインクＢを用いた方法）
本発明の電磁波シールドの製造方法においては、第一のインクＡがエポキシ基含有化合物を含有し、第二のインクＢがアミン化合物を含有する構成とすることが好ましい。
【００６６】
４項に記載の方法では、第一のインクＡにカチオン重合性化合物としてエポキシ基含有化合物を含有させ、エポキシ基含有化合物の重合開始剤であるアミン化合物を含有するインクＢと会合させた後、紫外線等の活性エネルギーを照射して、エポキシ基含有化合物を架橋反応によりポリマー化させ、ゲル化、増粘、固化させることで、インク液滴の広がりを防止する方法である。この方法は、後述する５項に記載の紫外線硬化性組成物と光重合開始剤との組み合わせの１種である。
【００６７】
第一のインクＡに適用するエポキシ基含有化合物は、反応性の官能基であるエポキシ基官能基を分子構造中に少なくとも二個以上有するものであり、これらの官能基が関与した架橋反応を生じ、樹脂化（すなわち高分子量化）するものである。
【００６８】
エポキシ基含有化合物としては、エポキシ基を有し、エポキシ基と反応可能な官能基を更に有する化合物と、エポキシ基を有するが、エポキシ基と反応可能な官能基を有しない化合物とが挙げられる。ここで、エポキシ基と反応可能な官能基とは、エポキシ基と反応し、その架橋反応を生じさせるものを意味し、例えば、水酸基、カルボキシル基、スルホン酸基、アミノ基などが挙げられる。本発明にあっては、更にエポキシ基と反応可能な官能基を有するエポキシ基含有化合物を用いると、後記するような反応液へのエポキシ硬化剤の添加を省略することが出来る。一方のインクで、エポキシ基と反応可能な官能基を有するエポキシ基含有化合物を用いながら、更に他方のインクにエポキシ硬化剤を添加すると、支持体へ吐出された液滴の固定化速度を更に向上させることが出来る。いずれの利点を得るかは、適宜選択することが出来る。
【００６９】
水溶性エポキシ化合物は、一分子中に、後記するエポキシ硬化剤と反応性のエポキシ基を、好ましくは二個以上含んでなるものであって、典型的には水溶性ジエポキサイドである。水溶性エポキシ化合物の好ましい例としては、ポリエチレングリコールグリシジルエーテルがあげられる。市販のものとしてはエポライト４００Ｅ（ポリエチレングリコール＃４００グリシジルエーテル、共栄社化学製）、エポライト２００Ｅ（ポリエチレングリコール＃２００グリシジルエーテル、共栄社化学製）、エポライト８０ＭＦ（グリセリンジグリシジルエーテル、共栄社化学製）、エピオールＧ−１００（グリセリンジクリシジルエーテル、日本油脂株式会社製）、デナコール（ナガセケムテックス株式会社製）があげられる。
【００７０】
本発明に係るインクＡにおけるエポキシ基含有化合物の含有量は、インク組成物の１〜１０重量％程度が好ましく、より好ましくは１〜５重量％の範囲である。
【００７１】
本発明においては、エポキシ基含有化合物の硬化剤として、インクＢにはアミン化合物を含有させる。このアミン化合物は、インクＡに含まれるエポキシ基含有化合物とともに、架橋反応により、エポキシ基含有化合物の樹脂化（高分子量化）を促進させる。
【００７２】
本発明において好ましく用いられるアミン化合物は典型的には水溶性である。このようなアミン化合物としては、例えば、エチレンジアミン、ジエチルアミノプロピルアミン、Ｎ−アミノエチルピペラジン、トリメチルヘキサメチレンジアミン、脂肪族アミン変成物、水溶性ポリアミン等が挙げられ、市販品としては、アルマテックスＨ７００（三井東圧化学株式会社製）、エポキ−Ｈ（三井東圧化学株式会社製）が挙げられる。
【００７３】
（５：紫外線硬化型組成物または熱硬化性組成物を含有するインクＡと、光重合開始剤を含有するインクＢを用いた方法）
本発明の電磁波シールドの製造方法においては、第一のインクＡが紫外線硬化性組成物または熱硬化性組成物を含有し、第二のインクＢが光重合開始剤を含有する構成とすることが好ましい。
【００７４】
５項に記載の方法によれば、第一のインクＡに紫外線硬化性組成物または熱硬化性組成物を含有させ、光重合開始剤を含有するインクＢと会合させた後、紫外線等の活性エネルギーあるいは熱エネルギーを照射して、紫外線硬化性組成物または熱硬化性組成物を架橋反応によりポリマー化させ、ゲル化、増粘、固化させることで、インク液滴の広がりを防止する方法である。
【００７５】
第一のインクＡに適用可能な紫外線硬化性組成物としては、大別してラジカル重合性化合物とカチオン重合性化合物とが挙げられ、ラジカル重合性化合物としては、例えば、特開平７−１５９９８３号、特公平７−３１３９９号、特開平８−２２４９８２号、同１０−８６３号等の各公報に記載の化合物を挙げることができ、カチオン重合性化合物としては、各種公知のカチオン重合性の化合物が使用できる。例えば、特開平６−９７１４号、特開２００１−３１８９２号、同２００１−４００６８号、同２００１−５５５０７号、同２００１−３１０９３８号、同２００１−３１０９３７号、同２００１−２２０５２６号等の各公報に例示されている前記４項に係るエポキシ化合物、ビニルエーテル化合物、オキセタン化合物等が挙げられ、５項においては、特に紫外線硬化性組成物としてラジカル重合性化合物を用いることが好ましい。
【００７６】
ラジカル重合性化合物は、ラジカル重合可能なエチレン性不飽和結合を有する化合物であり、分子中にラジカル重合可能なエチレン性不飽和結合を少なくとも１つ有する化合物であればどのようなものでもよく、モノマー、オリゴマー、ポリマー等の化学形態を有するものが含まれる。ラジカル重合性化合物は１種のみ用いてもよく、また目的とする特性を向上するため、任意の比率で２種以上を併用してもよい。
【００７７】
紫外線硬化性樹脂としては、（メタ）アクリロイル基、ビニル基などラジカル反応性のエチレン性不飽和結合を含有するアクリル樹脂、ポリエステル、ポリウレタン、エポキシ樹脂などがあげられ、カルボキシル基、スルフォキシル基などアルカリ可溶性の酸性官能基をポリマーに導入したもの、または、水酸基、（ポリ）エチレングリコール基、塩など親水性官能基をポリマーに導入したものが好ましい。
【００７８】
紫外線硬化性モノマーとしては、（メタ）アクリロイル基、ビニル基などラジカル反応性のエチレン性不飽和結合を含有するモノマーが挙げられ、カルボキシル基、スルフォキシル基などアルカリ可溶性の酸性官能基、または水酸基、複素環、（ポリ）エチレングリコール鎖、塩など親水性官能基を有するものが好ましい。具体例としては、（メタ）アクリル酸、ｐ−スチレンスルフォン酸、マレイン酸、２−ヒドロキシエチル（メタ）アクリレート、２−ヒドロキシプロピル（メタ）アクリレート、Ｎ−ビニル−２−ピロリドン、Ｎ−アクリロイルフォリン、ビニルカプロラクタム、ジエチレングリコールジアクリレート、トリエチレングリコールジ（メタ）アクリレート、ポリエチレングリコールジアクリレート、（メタ）アクリル酸ナトリウム、ｐ−スチレンスルフォン酸ナトリウム、ジメチルアミノエチル（メタ）アクリレートクロライドなどが挙げられ、これらを単独でまたは２種以上を組み合わせて用いることができる。
【００７９】
また、インクＡに適用可能な熱硬化性樹脂としては、不飽和ポリエステル樹脂、エポキシ樹脂、ビニルエステル樹脂、フェノール樹脂、熱硬化性ポリイミド樹脂、熱硬化性ポリアミドイミドなどを挙げることが出来る。
【００８０】
不飽和ポリエステル樹脂としては、例えば、オルソフタル酸系樹脂、イソフタル酸系樹脂、テレフタル酸系樹脂、ビスフェノール系樹脂、プロピレングリコール−マレイン酸系樹脂、ジシクロペンタジエンないしその誘導体を不飽和ポリエステル組成に導入して低分子量化した、或いは被膜形成性のワックスコンパウンドを添加した低スチレン揮発性樹脂、熱可塑性樹脂（ポリ酢酸ビニル樹脂、スチレン・ブタジエン共重合体、ポリスチレン、飽和ポリエステルなど）を添加した低収縮性樹脂、不飽和ポリエステルを直接Ｂｒ2でブロム化する、或いはヘット酸、ジブロムネオペンチルグリコールを共重合するなどした反応性タイプ、塩素化パラフィン、テトラブロムビスフェノール等のハロゲン化物と三酸化アンチモン、燐化合物の組み合わせや水酸化アルミニウムなどを添加剤として用いる添加タイプの難燃性樹脂、ポリウレタンやシリコーンとハイブリッド化、またはＩＰＮ化した強靭性（高強度、高弾性率、高伸び率）の強靭性樹脂等がある。
【００８１】
エポキシ樹脂としては、例えば、ビスフェノールＡ型、ノボラックフェノール型、ビスフェノールＦ型、臭素化ビスフェノールＡ型を含むグリシジルエーテル系エポキシ樹脂、グリシジルアミン系、グリシジルエステル系、環式脂肪系、複素環式エポキシ系を含む特殊エポキシ樹脂等を挙げることが出来る。
【００８２】
ビニルエステル樹脂としては、例えば、普通エポキシ樹脂とメタクリル酸等の不飽和一塩基酸とを開環付加反応して得られるオリゴマーをスチレン等のモノマーに溶解した物である。また、分子末端や側鎖にビニル基を持ちビニルモノマーを含有する等の特殊タイプもある。グリシジルエーテル系エポキシ樹脂のビニルエステル樹脂としては、例えば、ビスフェノール系、ノボラック系、臭素化ビスフェノール系等があり、特殊ビニルエステル樹脂としてはビニルエステルウレタン系、イソシアヌル酸ビニル系、側鎖ビニルエステル系等がある。
【００８３】
フェノール樹脂は、フェノール類とフォルムアルデヒド類を原料として重縮合して得られ、レゾール型とノボラック型がある。
【００８４】
熱硬化性ポリイミド樹脂としては、例えば、マレイン酸系ポリイミド、例えばポリマレイミドアミン、ポリアミノビスマレイミド、ビスマレイミド・Ｏ，Ｏ′−ジアリルビスフェノール−Ａ樹脂、ビスマレイミド・トリアジン樹脂等、またナジック酸変性ポリイミド、及びアセチレン末端ポリイミド等がある。
【００８５】
また、上述した紫外線硬化性組成物の一部も、熱硬化性樹脂として用いることができる。
【００８６】
インクＢに適用する光重合開始剤としては、例えば、ベンゾイン、ベンゾインメチルエーテル、ベンゾインエチルエーテル、ベンゾインイソプロピルエーテル等のベンゾインとベンゾインアルキルエーテル類；アセトフェノン、２，２−ジメトキシ−２−フェニルアセトフェノン、２，２−ジエトキシ−２−フェニルアセトフェノン、１，１−ジクロロアセトフェノン等のアセトフェノン類；２−メチル−１−［４−（メチルチオ）フェニル］−２−モルフォリノプロパン−１−オン、２−ベンジル−２−ジメチルアミノ−１−（４−モルフォリノフェニル）−ブタノン−１等のアミノアセトフェノン類；２−メチルアントラキノン、２−エチルアントラキノン、２−ｔ−ブチルアントラキノン、１−クロロアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾフェノン等のベンゾフェノン類；又はキサントン類；（２，６−ジメトキシベンゾイル）−２，４，４−ペンチルホスフィンオキサイド、ビス（２，４，６−トリメチルベンゾイル）−フェニルフォスフィンオキサイド、２，４，６−トリメチルベンゾイルジフェニルフォスフィンオキサイド、エチル−２，４，６−トリメチルベンゾイルフェニルフォスフィネイト等のフォスフィンオキサイド類；各種パーオキサイド類などが挙げられ、これらを単独でまたは２種類以上を組み合わせて用いることができる。
【００８７】
５項に記載の方法では、インクＡとインクＢを会合させた後、紫外線を照射させることにより、紫外線硬化性組成物を硬化させる。
【００８８】
本発明で適用可能な紫外線照射光源としては、例えば、数１００Ｐａから１ＭＰａまでの動作圧力を有する低圧、中圧、高圧水銀ランプ、メタルハライドランプや紫外域の発光波長を持つキセノンランプ、冷陰極管、熱陰極管、ＬＥＤ等従来公知の物が用いられる。
【００８９】
紫外線の照射条件としては、記録媒体上にインクＡ及びインクＢが着弾した後、０．００１〜１．０秒の間に紫外線が照射されることが好ましく、より好ましくは０．００１〜０．５秒である。高精細な画像を形成するためには、照射タイミングができるだけ早いことが特に重要となる。
【００９０】
紫外線の照射方法として、その基本的な方法が特開昭６０−１３２７６７号に開示されている。これによると、ヘッドユニットの両側に光源を設け、シャトル方式でヘッドと光源を走査する。照射は、両インクが着弾後、一定時間を置いて行われることになる。更に、駆動を伴わない別光源によって硬化を完了させる。米国特許第６，１４５，９７９号では、照射方法として、光ファイバーを用いた方法や、コリメートされた光源をヘッドユニット側面に設けた鏡面に当て、記録部へ紫外線を照射する方法が開示されている。本発明のインクジェット記録方法においては、これらの何れの照射方法も用いることができる。
【００９１】
また、紫外線の照射を２段階に分け、まずインク着弾後０．００１〜２．０秒の間に前述の方法で紫外線を照射し、更に紫外線を照射する方法も好ましい態様の１つである。
【００９２】
《各インクのその他の構成要素》
（導電性微粒子）
本発明の電磁波シールドの製造方法においては、導電性微粒子を含有するインクを用いて、支持体上に導電性メッシュ層を形成することを特徴とする。
【００９３】
本発明に係る導電性微粒子は、化学還元法による方法で調製されたものであれば特に限定されず、例えば、分散剤を用いて溶液中に分散させた金属塩（金属イオン）を、何らかの方法により還元させることにより得ることができる。例えば、銀ナノ粒子は、硝酸銀溶液中に還元剤を加えて、銀イオンを還元して製造することができる。還元剤の還元力の強さやその他の反応条件を調整することによって、金属ナノ粒子の粒子径を制御することができる。
【００９４】
本発明に係る導電性微粒子の平均粒子径は、１〜２００ｎｍであることが好ましく、より好ましくは１〜７０ｎｍである。平均粒子径が１ｎｍ未満であっても、良好な導電性インクは得られるが、一般的にそのような微粒子の製造は製造条件として極めて厳しく、経済性の観点からも実用的でない。また、２００ｎｍを超えると、導電性微粒子の分散安定性が経過時間と共に変化しやすい。
【００９５】
上記金属塩としては、適当な溶媒中に溶解でき、何らかの手段で還元できるものであれば、特に限定されず、例えば、硝酸銀、硫酸銀、塩化銀、酸化銀、酢酸銀、亜硝酸銀、塩素酸銀、硫化銀等の銀塩；塩化金酸、塩化金カリウム、塩化金ナトリウム等の金塩；塩化白金酸、塩化白金、酸化白金、塩化白金酸カリウム等の白金塩；硝酸パラジウム、酢酸パラジウム、塩化パラジウム、酸化パラジウム、硫酸パラジウム等のパラジウム塩、その他の白金属塩等を挙げることができる。これらは単独で用いてもよく、２種類以上を併用してもよい。
【００９６】
上記金属塩を還元させる方法としては、特に限定されず、還元剤を用いて還元させてもよく、あるいは紫外線等の光、電子線、熱エネルギーを用いて還元させてもよい。上記還元剤としては、適当な溶媒に溶解し、上記塩類を還元させることができるものであれば特に限定されず、例えば、ジメチルアミノエタノール、メチルジエタノールアミン、トリエタノールアミン、フェニドン、ヒドラジン等のアミン化合物；水酸化ホウ素ナトリウム、ヨウ化水素、水素ガス等の水素化合物；一酸化炭素、亜硫酸等の酸化物；硫酸第一鉄、塩化鉄、フマル酸鉄、乳酸鉄、シュウ酸鉄、硫化鉄、酢酸錫、塩化錫、二リン酸錫、シュウ酸錫、酸化錫、硫酸錫等の低原子価金属塩；ホルムアルデヒド、ハイドロキノン、ピロガロール、タンニン、タンニン酸、サリチル酸、Ｄ−グルコース等の糖等の有機化合物等を挙げることができる。また、これらの化合物を使用する際には、光や熱を加えて還元反応を促進させてもよい。
【００９７】
上記金属塩、分散剤及び還元剤を用いて導電性微粒子を含む溶液を製造する方法としては、例えば、上記金属塩を純水等に溶かして金属塩溶液を調製し、その金属塩溶液を徐々に分散剤と還元剤とが溶解した水溶液中に滴下する方法等を挙げることができる。
【００９８】
上記のようにして得られた導電性微粒子を含む溶液中には、導電性微粒子の他に、還元剤の残留物や分散剤が存在しており、液全体の電解質濃度が高くなっている。このような状態の液は、電導度が高いので、導電性微粒子の凝析が起こり、沈殿しやすい。上記導電性微粒子を含む溶液を洗浄して余分な電解質を取り除くことにより、電導度が１０ｍＳ／ｃｍ以下の導電性微粒子液を得ることができる。
【００９９】
上記洗浄の方法としては、例えば、デカンテーション法、遠心分離、限外濾過装置やイオン交換装置等により脱塩する方法等を挙げることができる。なかでも、脱塩する方法が好ましい。また、脱塩等により電導度を１０ｍＳ／ｃｍ以下とした液は、適宜濃縮してもよい。
【０１００】
また、複数の導電性微粒子からなる混合液を作製する方法としては特に限定されず、例えば、銀とその他の金属とからなる混合液を作製する場合には、上記の方法にて、銀微粒子液とその他の金属の微粒子液とを別々に作製し、その後混合してもよく、銀イオン溶液とその他の金属イオン溶液とを混合し、その後に還元してもよい。
【０１０１】
（溶媒）
本発明に係るインクにおいては、溶媒として、水、水性溶媒、非水性溶媒のいずれも使用することができる。
【０１０２】
水性溶媒の例としては、好ましくは低沸点有機溶剤であり、その好ましい例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどがあげられる。特に一価アルコールが好ましい。低沸点有機溶剤は、インクの乾燥時間を短くする効果がある。
【０１０３】
また、本発明の好ましい態様によれば、水性溶媒はさらに高沸点有機溶媒からなる湿潤剤を含んでなることが好ましい。高沸点有機溶媒剤の好ましい例としては、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどの多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテルなどの多価アルコールのアルキルエーテル類、尿素、２−ピロリドン、Ｎ−メチル−２−ピロリドン、１，３−ジメチル−２−イミダゾリジノン、トリエタノールアミンなどが挙げられる。
【０１０４】
（界面活性剤）
本発明に係るインクは、上記１〜５項に記載のインクＡ、インクＢの組み合わせで適用する他に、導電性微粒子の調整、分散安定性の向上、インクジェット法による吐出性の向上、支持体上での付着性向上といった目的で、界面活性剤を用いることができる。
【０１０５】
界面活性剤の例としては、アニオン性界面活性剤、カチオン性界面活性剤、両性界面活性剤等の各種界面活性剤が挙げられる。また、先に挙げた有機溶媒も界面活性剤の機能を有し、メタノール、エタノール、ｉｓｏ−プロピルアルコール等のアルコール類、エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテルなどを用いることができる。これらの界面活性剤は、それぞれ単独で、あるいは２種以上を組み合わせて使用することができる。
【０１０６】
カチオン性界面活性剤としては、例えば、アルキルトリメチルアンモニウムヨウ化物のようなアルキルトリメチルアンモニウム塩類が挙げられる。
【０１０７】
アニオン性界面活性剤としては、例えば、アルキルスルホン酸アンモニウム塩、アルキルスルホン酸カリウム塩、アルキルスルホン酸ナトリウム塩等のアルキルスルホン酸塩類；アルキルカルボン酸アンモニウム塩、アルキルカルボン酸ナトリウム塩等のアルキルカルボン酸塩類；アルキルベンゼンスルホン酸類、アルキルナフタレンスルホン酸塩類、アルキルジアリルスルホン酸塩類、アルキル燐酸エステル類等が挙げられる。
【０１０８】
両性界面活性剤としては、例えば、アルキルアミノスルホン酸（即ち、アルキルベタイン）類が挙げられる。ノニオン性界面活性剤としては、例えば、アルキルエチレンオキサイド付加物、アルキルエステル類、アルキル基・親水性基含有オリゴマー、アルキル基・親油基含有オリゴマー、アルキル基含有オリゴマー、アルキル基・親油基含有ウレタン、アルキルアミンオキサイド、アルキル基含有シリコーンのエチレンオキサイド付加物が挙げられる。
【０１０９】
（分散剤）
本発明に係るインクでは、界面活性剤と同様に、導電性微粒子の調整、分散安定性の向上、インクジェット法による吐出性の向上、支持体上での付着性向上といった目的で、各種分散剤を用いることができる。
【０１１０】
分散剤としては、金属に対する親和性基を持つ高分子、界面活性剤、及びこれらの混合物が好ましい。
【０１１１】
金属に対する親和性基としては、３級アミノ基、４級アンモニウム基、塩基性窒素原子を持つ複素環基、カルボキシル基、スルホン酸基、ヒドロキシル基、チオール基などが挙げられる。金属に対する親和性基を持つ高分子としては、例えば、（Ｉ）金属親和性基を主鎖及び／または複数の側鎖に有し、有機液状媒体及び／またはバインダーに親和性を有する部分を主鎖及び／または複数の側鎖に含む高分子、（II）金属親和性基から形成される金属に親和性を有する部分を主鎖中に複数含む高分子、（III）金属親和性基を主鎖の片末端若しくは両末端に含む高分子などが挙げられる。
【０１１２】
このような金属に対する親和性基を持つ高分子の具体例としては、ポリエチレンイミン、ポリアクリル酸、ポリメタクリル酸、アクリル酸アルキルエステル−アクリル酸共重合体、ポリリン酸、ポリビニルセルロースなどが挙げられる。これらの中でも、少量でも分散安定性を高めることができる点で、ポリエチレンイミンが好ましい。このような金属に対する親和性基を持つ高分子は、金属粒子への吸着点を分子内に多点有するため、金属微粒子の分散性に優れていると考えられる。
【０１１３】
分散剤の例としては、ソルスパース１３９４０、ソルスパース２４０００ＳＣ、ソルスパース２８０００、ソルスパース３２０００（以上、アビシア社製品）、フローレンＤＯＰＡ−１５Ｂ、フローレンＤＯＰＡ−１７（以上、共栄社化学社製品）、アジスパーＰＢ８１４、アジスパーＰＢ７１１（以上、味の素ファインテクノ社製品）などが挙げられる。例えば、ソルスパース２４０００ＳＣは金属微粒子に対して吸着性の高い元素である窒素を吸着部位として主鎖中に多数有し、側鎖は芳香族類、ケトン類、エステル類などの非水溶媒に対して高い溶解性を有するいわゆる櫛型構造の分散剤であり、金属微粒子表面に窒素部位で吸着した状態で非水溶媒中に安定分散することが可能である。
【０１１４】
（黒色顔料）
本発明に係るインクは、さらに黒色顔料を用いることができる。黒色顔料は、導電性微粒子を含むインクを印刷して形成される層を黒色化して外光からの反射を防ぎ、表示画面のコントラストを向上させるのに寄与する。
【０１１５】
黒色顔料としては、例えば、アセチレンブラック等の、従来公知の種々のカーボンブラックが挙げられる。また、黒色顔料のインク中の含有量は、インク全量に対して０．５〜５０重量％の範囲で設定される。黒色顔料の配合量が上記範囲を下回ると黒色化の効果が不十分になり、コントラストの向上を図ることができなくなるおそれがある。逆に、黒色顔料の配合量が上記範囲を超えると、電磁波シールドパターンの導電性が劣り、電磁波シールド効果が低下するおそれがある。
【０１１６】
（支持体）
本発明に係る支持体とは、印刷される基体を示すが、可視光透過性を有する透明な基体が好ましく、さらには可とう性を有する透明プラスチックフィルムが好ましい。また、図４に記載のような金属塩を含有するインクの吸収能を備えた受容層、あるいは、図６に示すような還元剤含有層を有することが好ましい。
【０１１７】
本発明に適用可能な支持体材料としては、ポリイミドフィルム、ポリアミドイミドフィルム、ポリアミドフィルム、ポリエステルフィルム等の樹脂フィルム、ガラス−エポキシ基板、シリコン基板、セラミックス基板、ガラス基板等が挙げられるが、取り扱い性の観点からシート状の樹脂フィルムを用いることが好ましい。また、最終的な高い透過性、具体的には、可視部における平均透過率が８０％以上であるパターンを形成する観点からは、透明樹脂フィルムあるいはガラス基板が好ましい。
【０１１８】
本発明で用いられる樹脂フィルムの材質としては、特に限定はないが、例えば、ポリエステル系フィルム（ポリエチレンテレフタレート、ポリエチレンナフタレート等）、ポリカーボネート系フィルム、セルロースエステル系フィルム、ポリアリレート系フィルム、ポリスルホン（ポリエーテルスルホンも含む）系フィルム、ポリエチレンフィルム、ポリプロピレンフィルム、ポリ塩化ビニリデンフィルム、ポリビニルアルコールフィルム、エチレンビニルアルコールフィルム、シンジオタクティックポリスチレン系フィルム，ポリカーボネートフィルム、シクロオレフィンポリマーフィルム（アートン（ＪＳＲ社製）、ゼオネックス、ゼオネア（以上、日本ゼオン社製））、ポリエーテルスルフォンフィルム、ポリスルホン系フィルム、ポリメチルペンテンフィルム、ポリエーテルケトンフィルム、ポリエーテルケトンイミドフィルム、ポリアミドフィルム、フッ素樹脂フィルム、ナイロンフィルム、ポリメチルメタクリレートフィルム、ポリアクリレート系フィルム、ポリアリレート系フィルム等を挙げることができる。これらの素材を主成分とする異なる材質のフィルムを積層したフィルムであってもよい。本発明においては、透明性、耐熱性、取り扱いやすさ及び経済性の観点から、上記プラスチックフィルムとしては、ポリエチレンテレフタレートフィルム、ポリエチレンナフタレートフィルム、セルロースエステルフィルムであることが好ましいが、透明性、等方性、接着性等の観点から、支持体としてはセルロースエステルフィルムを用いることが特に好ましい。
【０１１９】
ディスプレイ用の電磁波遮蔽材では透明性が要求されるため、支持体の透明性は高いことが望ましい。この場合におけるプラスチックフィルム又はプラスチック板の全可視光透過率は好ましくは７０〜１００％であり、より好ましくは８０〜１００％であり、さらに好ましくは９０〜１００％である。本発明において、可視光域の平均透過率とは、４００〜７００ｎｍまでの可視光領域の透過率を、少なくとも５ｎｍ毎に測定して求めた可視光域の各透過率を積算し、その平均値として求めたものと定義する。
【０１２０】
測定においては、測定アパチャーを、前述のメッシュパターンより十分大きくとっておく必要があり、少なくともメッシュの格子面積よ１００倍以上大きな面積で測定して求める。
【０１２１】
本発明においては、可視光域による平均透過率が８５％以上であることが好ましく、より好ましくは８８％以上であり、さらに好ましくは９０％以上である。
【０１２２】
また、本発明においては、支持体とその上に設ける金属パターンとの密着性を高める観点から、支持体表面に、予め表面をコロナ放電処理、火炎処理、オゾン処理、プライマー処理、紫外線処理、放射線処理、粗面化処理、化学薬品処理を施すことが好ましい。
【０１２３】
《メッキ処理》
本発明においては、特には、メッキ触媒として作用する金属微粒子を含有する導電性パターンは、形成後に加熱、焼成処理により良好な導電性を呈するが、特に好ましくは、導電性パターンが含有している金属微粒子をメッキ触媒として作用させてメッキ処理を施すことが、より優れた導電性が得られる観点から好ましい。
【０１２４】
本発明においては、従来公知のメッキ法を適用できるが、その中でも、低抵抗の導電性パターンを、煩雑な工程なしに簡便、低コストでメッキ処理することができる観点から、無電解メッキ法を適用することが好ましい。
【０１２５】
無電解メッキ法によるメッキ処理は、上述の方法に従ってメッキ触媒として作用する金属微粒子を含有する導電性パターンに、メッキ剤を接触させる方法である。これにより、メッキ触媒である金属微粒子とメッキ剤とが接触し、導電性パターン部に無電解メッキが施されて、より優れた導電性を得ることができる。
【０１２６】
本発明に係るメッキ処理で使用できるメッキ剤としては、例えば、メッキ材料として析出させる金属イオンが均一溶解された溶液が用いられ、金属塩とともに還元剤が含有される。ここで、通常は溶液が用いられるが、無電解メッキを生じさせるものであればこれに限らず、ガス状や粉体のメッキ剤を適用することも可能である。
【０１２７】
具体的に、この金属塩としては、Ａｕ、Ａｇ、Ｃｕ、Ｎｉ、Ｃｏ、Ｆｅから選択される少なくとも１種の金属のハロゲン化物、硝酸塩、硫酸塩、燐酸塩、ホウ酸塩、酢酸塩、酒石酸塩、クエン酸塩などが適用可能である。また還元剤としては、ヒドラジン、ヒドラジン塩、ボロハライド塩、次亜燐酸塩、次亜硫酸塩、アルコール、アルデヒド、カルボン酸、カルボン酸塩などが適用可能である。なお、これらの還元剤に含有されるボロン、燐、窒素などの元素が、析出する電極に含有されていても構わない。或いはこれらの金属塩の混合物を用いて合金が形成されていても構わない。
【０１２８】
メッキ剤は、上記金属塩と還元剤とが混合されたものを適用するようにしてもよいし、或いは金属塩と還元剤とを別個に適用するようにしてもよい。ここで、導電性パターンをより鮮明に形成するためには、金属塩と還元剤とが混合されたものを適用することが好ましい。また、金属塩と還元剤とを別個に適用する場合には、導電性パターン部にまず金属塩を配した後、還元剤を配することで、より安定した電極パターンを形成することができる。
【０１２９】
メッキ剤には、必要があれば、ｐＨ調整のための緩衝剤、界面活性剤などの添加物を含有させることができる。また、溶液に用いる溶媒としては、水以外にアルコール、ケトン、エステルなどの有機溶剤を添加するようにしてもかまわない。
【０１３０】
メッキ剤の組成は、析出させる金属の金属塩、還元剤、および必要に応じて添加物、有機溶媒を添加した組成で構成されるが、析出速度に応じて濃度や組成を調整することができる。また、メッキ剤の温度を調節して析出速度を調整することもできる。この温度調整の方法としては、メッキ剤の温度を調整する方法、また例えばメッキ剤中に浸漬する場合、浸漬前に基板を加熱、冷却して温度調節する方法などが挙げられる。さらに、メッキ剤に浸漬する時間で析出する金属薄膜の膜厚を調整することもできる。
【０１３１】
《酸化処理》
本発明においては、金属塩の還元を行った後、酸化処理を行うことが好ましい。酸化処理により、不要な金属成分をイオン化して溶解除去することが可能となり、フィルムの透過率をより高めることが可能となる。
【０１３２】
《乾燥処理》
本発明では、上記インクを用いインクジェット法により導電性メッシュ層を印字した後、分散媒等の除去を行うため、必要に応じて乾燥処理をすることができる。乾燥処理は、例えば基板を加熱する通常のホットプレート、電気炉などによる処理の他、ランプアニールによって行うこともできる。ランプアニールに使用する光の光源としては、特に限定されないが、赤外線ランプ、キセノンランプ、ＹＡＧレーザー、アルゴンレーザー、炭酸ガスレーザー、ＸｅＦ、ＸｅＣｌ、ＸｅＢｒ、ＫｒＦ、ＫｒＣｌ、ＡｒＦ、ＡｒＣｌなどのエキシマレーザーなどを光源として使用することができる。これらの光源は一般には、出力１０Ｗ以上、５０００Ｗ以下の範囲のものが用いられるが、本実施形態では、１００Ｗ以上、１０００Ｗ以下の範囲で十分である。
【０１３３】
《熱、光処理》
吐出工程後の導電性メッシュ層は、微粒子間の電気的接触をよくするために、分散媒等を完全に除去する必要がある。また、導電性微粒子の表面に分散性を向上させるために有機物などのコーティング材がコーティングされている場合には、このコーティング材も除去する必要がある。そのため、吐出工程後の基板には熱処理及び／又は光処理が施される。
【０１３４】
熱処理及び／又は光処理は、通常大気中で行われるが、必要に応じて、窒素、アルゴン、ヘリウムなどの不活性ガス雰囲気中で行うこともできる。熱処理及び／又は光処理の処理温度は、分散媒の沸点（蒸気圧）、雰囲気ガスの種類や圧力、微粒子の分散性や酸化性等の熱的挙動、コーティング材の有無や量、基材の耐熱温度などを考慮して適宜決定される。例えば、有機物からなるコーティング材を除去するためには、１５０℃以上で焼成することが好ましい。また、プラスチックなどの基板を使用する場合には、室温以上１３０℃以下で行うことが好ましい。
【０１３５】
熱処理及び／又は光処理は、通常のホットプレート、電気炉などによる処理の他、ランプアニールによって行うこともできる。ランプアニールに使用する光の光源としては、特に限定されないが、赤外線ランプ、キセノンランプ、ＹＡＧレーザー、アルゴンレーザー、炭酸ガスレーザー、ＸｅＦ、ＸｅＣｌ、ＸｅＢｒ、ＫｒＦ、ＫｒＣｌ、ＡｒＦ、ＡｒＣｌなどのエキシマレーザーなどを光源として使用することができる。これらの光源は一般には、出力１０Ｗ以上、５０００Ｗ以下の範囲のものが用いられるが、本実施形態では、１００Ｗ以上、１０００Ｗ以下の範囲で十分である。以上の工程により、印字後のメッシュ層は、微粒子間の電気的接触が確保され、電磁波シールドメッシュ層に変換される。
【実施例】
【０１３６】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１３７】
《導電性微粒子の調製》
（銅微粒子Ｐ−１の調製）
クエン酸ナトリウム二水和物７０ｇと硫酸第一鉄七水和物４０ｇをイオン交換水（以下、水と略記）１００ｍｌに溶解し、これに室温下、攪拌しながら、硝酸銅三水和物１４ｇを水３０ｍｌに溶解した水溶液を滴下させて、銅微粒子液を調製した。次いで、クエン酸ナトリウム水溶液を添加しながら、限外ろ過により脱塩を行い、さらに濃縮を行って、銅微粒子Ｐ−１を含む分散液を調製した。この希薄溶液を走査型電子顕微鏡にて観察したところ、銅微粒子Ｐ−１の平均粒子径は４０ｎｍであった。
【０１３８】
（金微粒子Ｐ−２の調製）
上記銅微粒子Ｐ−１の調製において、クエン酸ナトリウムを３５ｇ、硫酸第一鉄を３０ｇ、水を３００ｍｌに変更し、更に、硝酸銅水溶液に代えて塩化金酸四水和物１２ｇを水１５ｍｌに溶解した水溶液を用いた以外は同様にして、金微粒子Ｐ−２を含む分散液を調製した。得られた金微粒子Ｐ−２の平均粒子径は、５０ｎｍであった。
【０１３９】
（銀微粒子Ｐ−３の調製）
上記銅微粒子Ｐ−１の調製において、クエン酸ナトリウムを７ｇ、硫酸第一鉄を５０ｇ、水を１６０ｍｌに変更し、更に、硝酸銅水溶液に代えて硝酸銀１５ｇを水１０ｍｌに溶解した水溶液を用いた以外は同様にして、銀微粒子Ｐ−３を含む分散液を調製した。得られた銀微粒子Ｐ−３の平均粒子径は、３０ｎｍであった。
【０１４０】
（銅微粒子Ｐ−４の調製）
上記調製した銅微粒子Ｐ−１の分散液に、エポミンＳＰ−００３（株式会社日本触媒製）を銅微粒子Ｐ−１全質量あたり１．５％添加し、限外ろ過による濃縮を行った。この操作を５回繰り返して、銅微粒子Ｐ−４を含む分散液を調製した。得られた銅微粒子Ｐ−４の平均粒子径は、５０ｎｍであり、この操作による銅微粒子Ｐ−４の分散状態の劣化は無かった。
【０１４１】
（金微粒子Ｐ−５の調製）
上記調製した金微粒子Ｐ−２の分散液に、サンスパールＰＳ２（三洋化成工業株式会社製）を金微粒子Ｐ−２全質量に対し１％添加し、上記銅微粒子Ｐ−４の分散液の調製と同様の操作を行って、金微粒子Ｐ−５を含む分散液を調製した。得られた金微粒子Ｐ−５の平均粒子径は、６０ｎｍであった。
【０１４２】
（銀微粒子Ｐ−６の調製）
上記調製した銀微粒子Ｐ−３の分散液に、エポミンＳＰ−００３を銀微粒子Ｐ−３全質量に対し１％添加し、上記銅微粒子Ｐ−４の分散液の調製と同様の操作を行って、銀微粒子Ｐ−６を含む分散液を調製した。得られた銀微粒子Ｐ−６の平均粒子径は、３０ｎｍであった。
【０１４３】
（金微粒子Ｐ−７の調製）
上記調製した金微粒子Ｐ−２の分散液に、エポミンＳＰ−００３を金微粒子Ｐ−２全質量に対し１％添加し、上記銅微粒子Ｐ−４の分散液の調製と同様の操作を行って、金微粒子Ｐ−７を含む分散液を調製した。得られた金微粒子Ｐ−７の平均粒子径は、６０ｎｍであった。
【０１４４】
（銀微粒子Ｐ−８の調製）
上記調製した銀微粒子Ｐ−３の分散液に、サンスパールＰＳ２を銀微粒子Ｐ−３全質量に対し１％添加し、上記銅微粒子Ｐ−４の分散液の調製と同様の操作を行って、銀微粒子液Ｐ−８を含む分散液を調製した。得られた銀微粒子Ｐ−８の平均粒子径は、３５ｎｍであった。
【０１４５】
《インクの調製》
下記の方法に従って、前述の金属微粒子と各種添加剤を混合、分散して、各インクを調製した。なお、各金属微粒子の添加量は、固形分換算値として表示した。
【０１４６】
〔単一インクの調製〕
（インク１：比較例）
銅微粒子Ｐ−１                                                    ２０質量％
ポリビニルアルコール                                                ４質量％
エチレングリコール                                                １３質量％
ジエチレングリコールモノブチルエーテル                          １．５質量％
イソプロピルアルコール                                          １．５質量％
水                                                                ６０質量％
上記調製したインク１の２５℃における表面張力を、協和界面科学製の自動表面張力計ＣＢＶＰ−Ｚによって測定した結果、４５ｍＮ／ｍであった。
【０１４７】
（インク２：比較例）
金微粒子Ｐ−２                                                    １５質量％
ポリビニルアルコール                                                ４質量％
グリセリン                                                          ３質量％
エチレングリコール                                                １５質量％
ジエチレングリコールモノブチルエーテル                          ０．５質量％
イソプロピルアルコール                                          １．５質量％
水                                                                ６１質量％
調製したインク２の表面張力は、上記方法で測定した結果、４１ｍＮ／ｍであった。
【０１４８】
（インク３：比較例）      ＳＴ＝３３
銀微粒子Ｐ−３                                                    ２５質量％
ポリビニルアルコール                                                ２質量％
アルギン酸ナトリウム                                            ０．１質量％
エチレングリコール                                                １０質量％
イソプロピルアルコール                                          ２．７質量％
ラウリル硫酸ナトリウム                                          ０．２質量％
水                                                                ６０質量％
〔インクセットの調製〕
下記の方法に従って、第一のインクＡ及び第二のインクＢから構成される各インクセットを調製した。
【０１４９】
（インクセット１の調製）
下記の方法に従って、導電性微粒子として銅微粒子を含有し、増粘剤を含むインクＡ１と、凝集剤として金属塩を含むインクＢ１を調製した。インクＡ１の表面張力は、４１ｍＮ／ｍ、インクＢ１の表面張力は３６ｍＮ／ｍであった。
【０１５０】
〈インクＡ１〉
銅微粒子Ｐ−１                                                    ２０質量％
ポリビニルアルコール                                                ５質量％
アルギン酸ナトリウム                                            ０．１質量％
エチレングリコール                                                １１質量％
ジエチレングリコールモノブチルエーテル                          １．３質量％
イソプロピルアルコール                                          ２．６質量％
水                                                                ６０質量％
〈インクＢ１〉
銅微粒子Ｐ−１                                                    ２０質量％
ポリビニルアルコール                                                ５質量％
エチレングリコール                                                １０質量％
ジエチレングリコールモノブチルエーテル                              １質量％
イソプロピルアルコール                                              ５質量％
サーフィノール４６５（日信化学工業株式会社）                    ０．８質量％
塩化カルシウム                                                  ０．２質量％
水                                                                ５８質量％
（インクセット２の調製）
下記の方法に従って、導電性微粒子として金微粒子を含有し、増粘剤を含むインクＡ２と、凝集剤として金属塩を含むインクＢ２を調製した。インクＡ２の表面張力は、４３ｍＮ／ｍ、インクＢ２の表面張力は３２ｍＮ／ｍであった。
【０１５１】
〈インクＡ２〉
金微粒子Ｐ−２                                                    ２０質量％
アルギン酸ナトリウム                                            ０．１質量％
ポリビニルアルコール                                                ４質量％
グリセリン                                                          ５質量％
エチレングリコール                                                １１質量％
イソプロピルアルコール                                          ２．５質量％
サーフィノール４６５                                            ０．４質量％
水                                                                ５７質量％
〈インクＢ２〉
金微粒子Ｐ−２                                                    ２０質量％
ポリビニルアルコール                                                ４質量％
グリセリン                                                      ３．３質量％
エチレングリコール                                                １２質量％
イソプロピルアルコール                                          ５．３質量％
サーフィノール４６５                                            １．２質量％
塩化カルシウム                                                  ０．２質量％
水                                                                ５４質量％
（インクセット３の調製）
下記の方法に従って、導電性微粒子として銀微粒子を含有し、増粘剤を含むインクＡ３と、凝集剤として金属塩を含むインクＢ３を調製した。インクＡ３の表面張力は、４２ｍＮ／ｍ、インクＢ３の表面張力は３１ｍＮ／ｍであった。
【０１５２】
〈インクＡ３〉
銀微粒子Ｐ−３                                                    ２５質量％
アルギン酸ナトリウム                                            ０．２質量％
ポリビニルアルコール                                                ４質量％
グリセリン                                                          ５質量％
エチレングリコール                                                １１質量％
イソプロピルアルコール                                          ２．５質量％
サーフィノール４６５                                            ０．３質量％
水                                                                ５２質量％
〈インクＢ３〉
銀微粒子Ｐ−３                                                    ２５質量％
ポリビニルアルコール                                                ４質量％
グリセリン                                                      ２．５質量％
エチレングリコール                                                １２質量％
イソプロピルアルコール                                              ５質量％
サーフィノール４６５                                            １．３質量％
塩化カルシウム                                                  ０．２質量％
水                                                                ５０質量％
（インクセット４の調製）
下記の方法に従って、導電性微粒子として銅微粒子を含有し、カチオン性界面活性剤を含むインクＡ４と、アニオン性界面活性剤を含むインクＢ４を調製した。インクＡ４の表面張力は、４０ｍＮ／ｍ、インクＢ４の表面張力は３５ｍＮ／ｍであった。
【０１５３】
〈インクＡ４〉
銅微粒子Ｐ−４                                                    ２５質量％
ポリビニルアルコール                                                ５質量％
エチレングリコール                                                １０質量％
ジエチレングリコールモノブチルエーテル                          ２．５質量％
イソプロピルアルコール                                          ３．２質量％
エポミンＳＰ−００３                                            ０．３質量％
水                                                                ５４質量％
〈インクＢ４〉
銅微粒子Ｐ−１                                                    ２５質量％
ポリビニルアルコール                                                ５質量％
エチレングリコール                                                １０質量％
イソプロピルアルコール                                          ２．８質量％
ラウリル硫酸ナトリウム                                          ０．２質量％
水                                                                ５７質量％
（インクセット５の調製）
下記の方法に従って、導電性微粒子として銀微粒子を含有し、カチオン性界面活性剤を含むインクＡ５と、アニオン性界面活性剤を含むインクＢ５を調製した。インクＡ５の表面張力は、４０ｍＮ／ｍ、インクＢ５の表面張力は３５ｍＮ／ｍであった。
【０１５４】
〈インクＡ５〉
銀微粒子Ｐ−６                                                    ２５質量％
ポリビニルアルコール                                                ４質量％
エチレングリコール                                                １３質量％
ジエチレングリコールモノブチルエーテル                          １．８質量％
イソプロピルアルコール                                              ３質量％
エポミンＳＰ−００３                                            ０．２質量％
水                                                                ５３質量％
〈インクＢ５〉
銀微粒子Ｐ−３                                                    ２５質量％
ポリビニルアルコール                                                ４質量％
エチレングリコール                                                １３質量％
イソプロピルアルコール                                          ２．８質量％
ラウリル硫酸ナトリウム                                          ０．２質量％
水                                                                ５５質量％
（インクセット６の調製）
下記の方法に従って、導電性微粒子として金微粒子を含有し、アルカリ可溶性樹脂を含むインクＡ６と、酸性としたインクＢ６を調製した。インクＡ６の表面張力は、３６ｍＮ／ｍ、インクＢ６の表面張力は３０ｍＮ／ｍであった。
【０１５５】
〈インクＡ６〉
金微粒子Ｐ−５                                                    ２５質量％
ポリビニルアルコール                                                ３質量％
グリセリン                                                          ４質量％
エチレングリコール                                                １３質量％
イソプロピルアルコール                                          ３．３質量％
サンスパールＰＳ２                                              １．５質量％
サーフィノール４６５                                            ０．２質量％
水                                                                ５０質量％
更に、モノエタノールアミンを用いて、ｐＨを８．５に調整した。
【０１５６】
〈インクＢ６〉
金微粒子Ｐ−７                                                    ２５質量％
ポリビニルアルコール                                                ３質量％
グリセリン                                                      ２．３質量％
エチレングリコール                                                １１質量％
イソプロピルアルコール                                              ３質量％
エポミンＳＰ−００３                                            １．３質量％
サーフィノール４６５                                            ０．４質量％
水                                                                ５４質量％
更に、酢酸を用いて、ｐＨを５．５に調整した。
【０１５７】
（インクセット７の調製）
下記の方法に従って、導電性微粒子として銀微粒子を含有し、アルカリ可溶性樹脂を含むインクＡ７と、金属塩を含有するインクＢ７を調製した。インクＡ７の表面張力は、３８ｍＮ／ｍ、インクＢ７の表面張力は３２ｍＮ／ｍであった。
【０１５８】
〈インクＡ７〉
銀微粒子Ｐ−８                                                    ２５質量％
ポリビニルアルコール                                                ４質量％
エチレングリコール                                                １１質量％
ジエチレングリコールモノブチルエーテル                          １．５質量％
イソプロピルアルコール                                              ３質量％
サンスパールＰＳ２                                              １．５質量％
水                                                                ５４質量％
〈インクＢ７〉
銀微粒子Ｐ−３                                                    ２５質量％
ポリビニルアルコール                                                ３質量％
エチレングリコール                                                １１質量％
ジエチレングリコールモノブチルエーテル                          １．２質量％
イソプロピルアルコール                                          ３．２質量％
ラウリル硫酸ナトリウム                                          ０．２質量％
塩化カルシウム                                                  ０．４質量％
水                                                                ５６質量％
（インクセット８の調製）
下記の方法に従って、導電性微粒子として銀微粒子を含有し、エポキシ基含有化合物を含むインクＡ８と、アミン化合物を含有するインクＢ８を調製した。インクＡ８の表面張力は、３９ｍＮ／ｍ、インクＢ８の表面張力は３３ｍＮ／ｍであった。
【０１５９】
〈インクＡ８〉
銀微粒子Ｐ−３                                                    ２５質量％
エチレングリコール                                                １２質量％
ジエチレングリコールモノブチルエーテル                          １．５質量％
イソプロピルアルコール                                          ２．４質量％
エポライト４００Ｅ（水溶性エポキシ化合物：共栄社化学製）            ４質量％
サーフィノール４６５                                            ０．１質量％
水                                                                ５５質量％
〈インクＢ８〉
銀微粒子Ｐ−６                                                    ２５質量％
エチレングリコール                                                １２質量％
ジエチレングリコールモノブチルエーテル                          ２．３質量％
イソプロピルアルコール                                              ３質量％
エポミン                                                        １．５質量％
サーフィノール４６５                                            ０．２質量％
水                                                                ５６質量％
（インクセット９の調製）
下記の方法に従って、導電性微粒子として金微粒子を含有し、エポキシ基含有化合物を含むインクＡ９と、アミン化合物を含有するインクＢ９を調製した。インクＡ９の表面張力は、３８ｍＮ／ｍ、インクＢ９の表面張力は３３ｍＮ／ｍであった。
【０１６０】
〈インクＡ９〉
金微粒子Ｐ−２                                                    ２５質量％
エチレングリコール                                                １３質量％
ジエチレングリコールモノブチルエーテル                          １．５質量％
イソプロピルアルコール                                          ２．４質量％
エポライト４００Ｅ（水溶性エポキシ化合物：共栄社化学製）            ３質量％
サーフィノール４６５                                            ０．１質量％
水                                                                ５５質量％
〈インクＢ９〉
金微粒子Ｐ−７                                                    ２５質量％
エチレングリコール                                                １３質量％
ジエチレングリコールモノブチルエーテル                          ２．０質量％
イソプロピルアルコール                                          ３．５質量％
エチレンジアミン                                                ０．３質量％
サーフィノール４６５                                            ０．２質量％
水                                                                ５６質量％
（インクセット１０の調製）
下記の方法に従って、導電性微粒子として銀微粒子を含有し、紫外線硬化性組成物を含むインクＡ１０と、光重合開始剤を含有するインクＢ１０を調製した。インクＡ１０の表面張力は３６ｍＮ／ｍ、インクＢ１０の表面張力は３０ｍＮ／ｍであった。
【０１６１】
〈インクＡ１０〉
銀微粒子Ｐ−３                                                    ２５質量％
ポリビニルアルコール                                                ３質量％
ユニディツク  ＳＩ−９２９（大日本インキ化学工業製）            ０．５質量％
グリセリン                                                          ２質量％
エチレングリコール                                                １２質量％
イソプロピルアルコール                                          ２．３質量％
サーフィノール４６５                                            ０．２質量％
水                                                                ５５質量％
〈インクＢ１０〉
銀微粒子Ｐ−３                                                    ２５質量％
ポリビニルアルコール                                                ２質量％
ダロキュア（メルク社製）                                      ０．０１質量％
グリセリン                                                          ２質量％
エチレングリコール                                            １２．２質量％
イソプロピルアルコール                                          ２．５質量％
サーフィノール４６５                                          ０．２９質量％
水                                                                ５６質量％
（インクセット１１の調製）
前記インクセット７の調製において、インクＡ７及びインクＢ７に、それぞれアセチレンブラックを１０質量％添加し、水を１０質量％分除いた以外は同様にして調製したインクＡ１１、インクＢ１１から構成されるインクセット１１を調製した。
【０１６２】
（インクセット１２の調製）
前記インクセット８の調製において、インクＡ８及びインクＢ８に、それぞれアセチレンブラックを１０質量％添加し、水を１０質量％分除いた以外は同様にして調製したインクＡ１２、インクＢ１２から構成されるインクセット１２を調製した。
【０１６３】
《電磁波シールドの作製》
〔電磁波シールド１の作製：比較例〕
透明基板としてガラス基板（厚さ３ｍｍ）上に、上記調製したしたインク１を、インクジェット記録ヘッドとして、圧力印加手段と電界印加手段とを有し、ノズル口径２５μｍ、駆動周波数１２ｋＨｚ、ノズル数１２８、ノズル密度１８０ｄｐｉのピエゾ型ヘッドを搭載したインクジェットプリント装置に装填し、メッシュパターン状に印刷した。これを室温で３０分間乾燥後、２５０℃で３０分熱処理を行い、電磁波シールド１を作製した。
【０１６４】
〔電磁波シールド２、３の作製：比較例〕
上記電磁波シールド１の作製において、インク１に代えて、それぞれインク２、インク３を用いた以外は同様にして、電磁波シールド２、３を作製した。
【０１６５】
〔電磁波シールド４の作製：本発明〕
透明基板としてガラス基板（厚さ３ｍｍ）上に、上記調製したしたインクセット１を、インクジェット記録ヘッドとして、圧力印加手段と電界印加手段とを有し、ノズル口径２５μｍ、駆動周波数１２ｋＨｚ、ノズル数１２８、ノズル密度１８０ｄｐｉのピエゾ型ヘッドを搭載したインクジェットプリント装置に装填し、インクドット径を基準として、インクＡ１を０．８の間隔をあけて印刷した。次いで、インクＢ１を二つのドット重なりが０．１となるように未印刷部に吐出した。
【０１６６】
これを室温で３０分間乾燥後、２５０℃で３０分熱処理を行い、電磁波シールド４を作製した。
【０１６７】
〔電磁波シールド５〜１１の作製：本発明〕
上記電磁波シールド４の作製において、インクセット１に代えて、インクセット２〜７、１１を用いた以外は同様にして、電磁波シールド５〜１１を作製した。
【０１６８】
〔電磁波シールド１２〜１４の作製〕
上記電磁波シールド４の作製において、インクセット１に代えて、インクセット８、９、１２を用い、ガラス基板を５０℃に加熱して印刷した以外は同様にして、電磁波シールド１２〜１４を作製した。
【０１６９】
〔電磁波シールド１５の作製〕
上記電磁波シールド４の作製において、インクセット１に代えて、インクセット１０を用い、ガラス基板上でインクが吐出される部分に紫外線を照射しながら印刷した以外は同様にして、電磁波シールド１５を作製した。
【０１７０】
〔電磁波シールド１６の作製〕
上記作製した電磁波シールド１０を用いて、メッキ処理として、無電解めっき用銅メッキ液〔奥野製薬工業（株）製の商品名「ＯＰＣ７５０化学銅Ａ」〕中に、４０℃の雰囲気下で３０分間浸漬し、銀微粒子からなるメッシュパターンの表面に銅被膜を形成して、電磁波シールド１６を作製した。
【０１７１】
〔電磁波シールド１７の作製〕
上記作製した電磁波シールド１１を用いて、メッキ処理として、無電解めっき用銅メッキ液〔奥野製薬工業（株）製の商品名「ＯＰＣ７５０化学銅Ａ」〕中に、４０℃の雰囲気下で３０分間浸漬し、銀微粒子からなるメッシュパターンの表面に銅被膜を形成して、電磁波シールド１７を作製した。
【０１７２】
《電磁波シールドの評価》
（細線形成適性：線幅及びバラツキの評価）
形成した各メッシュパターンを顕微鏡で観察し、各線の巾を１０点について測定し、平均値及び標準偏差を求め、下記の基準に従ってランク付を行った。
【０１７３】
〈線幅の評価〉
◎：線幅の平均値が、２０μｍ未満
○：線幅の平均値が、２０μｍ以上、２５μｍ未満
△：線幅の平均値が、２５μｍ以上、３０μｍ未満
×：線幅の平均値が、３０μｍ以上、４０μｍ未満
××：線幅の平均値が、４０μｍ以上
〈線幅の標準偏差〉
◎：線幅の標準偏差が、０．５μｍ未満
○：線幅の標準偏差が、０．５μｍ以上、１．０μｍ未満
△：線幅の標準偏差が、１．０μｍ以上、２．０μｍ未満
×：線幅の標準偏差が、２．０μｍ以上、５．０μｍ未満
××：線幅の標準偏差が、５．０μｍ以上
（透過性の評価）
各電磁波シールドを、分光顕微鏡（ＭＣＰＤ２０００  大塚電子製）を用いて、波長４００〜７００ｎｍの領域で、１０ｎｍ毎に光透過率（％）を測定し、その平均値から平均透過率を求め、下記の基準に従って透過性を評価した。なお、平均透過率が大きいほど透光性が優れていることを示す。
【０１７４】
◎：平均透過率が９０％以上で、透光性が極めて良好
○：平均透過率が８０％以上、９０％未満で、透光性が良好
△：平均透過率が７０％以上、８０％未満で、透光性が実用上許容される範囲にある
×：平均透過率が５０％以上、７０％未満で、透光性が不十分
××：平均透過率が５０％未満であり、透光性が極めて不十分
（表面抵抗性の評価）
各電磁波シールドを、三菱化学（株）製の表面抵抗測定器ロレスタを使用し、４端針法にて表面抵抗値（Ω／□）を測定し、下記の基準に従って、表面抵抗性を評価した。
【０１７５】
◎：表面抵抗値（Ω／□）が、０．３未満
○：表面抵抗値（Ω／□）が、０．３以上、０．５未満
△：表面抵抗値（Ω／□）が、０．５以上、０．７未満
×：表面抵抗値（Ω／□）が、０．７以上、１．０未満
××：表面抵抗値（Ω／□）が、１．０以上
（電磁波シールド性の評価）
各電磁波シールドから一辺が２００ｍｍの正方形サンプルを切り出し、側面周囲に銅テープでアースを形成して、試験片とした。（株）アドバンテスト製の電磁波シールド効果測定装置ＴＲ１７３０１型と、ヒューレットパッカード社製のネットワークアナライザ８７５３Ａとを用い、上記試験片について周波数０．１ＭＨｚ〜１０００ＭＨｚにおける電磁波の強度を測定し、次式により計算した値を電磁波減衰率とした。
【０１７６】
電磁波減衰率（ｄＢ）＝２０×ｌｏｇ１０（Ｘ０／Ｘ）
式中、Ｘ０は電磁波シールドを用いないときの電磁波強度を表し、Ｘは電磁波シールドを用いたときの電磁波強度を表す。
【０１７７】
なお、評価は１０００ＭＨｚでの電磁波減衰率を用いて、下記の基準に従って電磁波シールド性を評価した。電磁波シールド性は、減衰率（ｄＢ）が大きいほど優れている。
【０１７８】
◎：電磁波減衰率が６０ｄＢ以上
○：電磁波減衰率が５０ｄＢ以上、６０ｄＢ未満
△：電磁波減衰率が４０ｄＢ以上、５０ｄＢ未満
×：電磁波減衰率が２０ｄＢ以上、４０ｄＢ未満
××：電磁波減衰率が２０ｄＢ未満
以上により得られた結果を、表１に示す。
【０１７９】
【表１】
2008066568.tif 000002
【０１８０】
表１に記載の結果より明らかなように、本発明で規定する構成からなるインクＡ及びインクＢを用いて、導電性メッシュ層を形成した本発明の電磁波シールドは、比較例に対し、極めて細い導電性メッシュ線をバラツキ無く形成でき、透過性、表面抵抗性及び電磁波シールド効果に優れていることが分かる。